(57)【要約】【課題】耐振動性、耐衝撃性、出力特性等が良好な回転電機を製造することができる絶縁電線を提供する。【解決手段】実施形態の絶縁電線は、平角導体と、前記平角導体の周囲に設けられる絶縁皮膜とを有する。前記絶縁皮膜は、前記平角導体を挟持するように配置される少なくとも１対の辺を有する。前記１対の辺は、それぞれ、両端部に１対の凸部を有するとともに、この１対の凸部の頂点間における最厚部の厚み（ｄ１）に対する最薄部の厚み（ｄ２）の比（ｄ２／ｄ１）が０．５０〜０．９０である。【選択図】図１
2018023205.tif 000002
【特許請求の範囲】
【請求項１】
平角導体と、前記平角導体の周囲に設けられる絶縁皮膜とを有し、
前記絶縁皮膜は、前記平角導体を挟持するように配置される少なくとも１対の辺を有し、
前記１対の辺は、それぞれ、両端部に１対の凸部を有するとともに、前記１対の凸部の頂点間における最厚部の厚み（ｄ１）に対する最薄部の厚み（ｄ２）の比（ｄ２／ｄ１）が０．５０〜０．９０であることを特徴とする絶縁電線。
【請求項２】
前記絶縁皮膜は、前記平角導体を囲むように配置される４つの辺を有し、
前記４つの辺は、それぞれ、両端部に１対の凸部を有するとともに、前記１対の凸部の頂点間における最厚部の厚み（ｄ１）に対する最薄部の厚み（ｄ２）の比（ｄ２／ｄ１）が０．５０〜０．９０であることを特徴とする請求項１記載の絶縁電線。
【請求項３】
前記絶縁皮膜は、ビフェニルテトラカルボン酸無水物単位５〜７０モル％およびピロメリット酸無水物単位３０〜９５モル％からなる酸成分と、ジアミン成分とを反応させて得られるポリイミドからなることを特徴とする請求項１または２記載の絶縁電線。
【請求項４】
前記絶縁皮膜は、３，３’，４，４’−ビフェニルテトラカルボン酸二無水物５〜７０モル％および無水ピロメリット酸３０〜９５モル％からなる酸成分と、４，４’−ジアミノジフェニルエーテルからなるジアミン成分とを反応させて得られるポリイミドからなることを特徴とする請求項１または２記載の絶縁電線。
【請求項５】
前記絶縁皮膜は、３，３’，４，４’−ビフェニルテトラカルボン酸二無水物５５〜６５モル％および無水ピロメリット酸３５〜４５モル％からなる酸成分と、４，４’−ジアミノジフェニルエーテルからなるジアミン成分とを反応させて得られるポリイミドからなることを特徴とする請求項１または２記載の絶縁電線。
【請求項６】
請求項１乃至５のいずれか１項記載の絶縁電線を有することを特徴とするコイル。
【請求項７】
請求項１乃至５のいずれか１項記載の絶縁電線を有することを特徴とする回転電機。
【請求項８】
前記回転電機は、ロータ軸に取り付けられるロータと、前記ロータの周囲に配置されるステータとを有し、
前記ステータは、周方向に複数のスロットを有するステータコアと、前記スロット内に少なくとも一部が配置されるステータコイルと、前記スロット内に含浸されるワニスとを有し、
前記ステータコイルは、請求項１乃至５のいずれか１項記載の絶縁電線からなり、前記絶縁電線どうしの間に前記凸部により形成される空間部を有するとともに、前記空間部に前記ワニスを有することを特徴とする請求項７記載の回転電機。
【請求項９】
前記回転電機は、ハイブリッド自動車または電気自動車の駆動用モータであることを特徴とする請求項８記載の回転電機。
【発明の詳細な説明】
【技術分野】
【０００１】
本発明の実施形態は、絶縁電線、コイル、および回転電機に関する。
【背景技術】
【０００２】
回転電機は、電動機、発電機として使用されており、ロータ軸に固定される回転子であるロータと、このようなロータの周囲に配置される固定子であるステータとから構成されている。ステータは、ロータに回転磁界を与えるものであり、周方向に複数のスロットが配置されたステータコアと、このステータコアのスロット内に少なくとも一部が配置されるステータコイルとから構成されている。
【０００３】
ステータコイルは、円形状の断面を有する絶縁電線（丸形エナメル線）、四角形状の断面を有する絶縁電線（平角エナメル線）から構成されている。平角エナメル線は、四角形状の断面を有する導体（平角導体）の周囲に絶縁塗料が塗布し焼き付けられて絶縁皮膜が設けられている。平角エナメル線によれば、高いコイル占積率が得られることから、ステータコイルの小型化、さらには回転電機の小型化を図ることができる。
【０００４】
近年、各種の車両に回転電機が使用されている。回転電機によれば、車両の運転エネルギーを回生電力として回収することができるとともに、車両の加速を補助することができる。また、エンジンと併用される場合、エンジンの始動を行うことができる。
【０００５】
車両に使用される回転電機については、耐振動性、耐衝撃性等が良好であることが求められる。耐振動性、耐衝撃性等を向上させるために、例えば、ステータコアのスロット内にステータコイルが装着されたコイル装着体にワニスを含浸させて硬化させるワニス処理が行われている（例えば、特許文献１参照。）。
【０００６】
具体的には、ステータコアのスロットとステータコイルとの間にワニスを含浸させて硬化させるとともに、ステータコイルを構成する絶縁電線どうしの間にワニスを含浸させて硬化させる。これにより、スロットとステータコイルとが固定されるとともに、ステータコイルを構成する絶縁電線どうしが固定されて、耐振動性、耐衝撃性等が向上する。
【先行技術文献】
【特許文献】
【０００７】
【特許文献１】特開２０１２−０３９７１９号公報
【発明の概要】
【発明が解決しようとする課題】
【０００８】
しかしながら、ステータコイルを構成する絶縁電線に平角エナメル線を使用した場合、ステータコアのスロットとステータコイルとの間、ステータコイルを構成する絶縁電線どうしの間にワニスが十分に含浸しないことがある。このため、スロットとステータコイルとの固定、および、ステータコイルを構成する絶縁電線どうしの固定が確実に行われず、耐振動性、耐衝撃性等が必ずしも十分に向上しないことがある。
【０００９】
本発明は、このような課題を解決するためになされたものであって、耐振動性、耐衝撃性等を向上させることができる絶縁電線を提供することを目的とする。また、本発明は、このような絶縁電線を有するものであって、耐振動性、耐衝撃性等が良好なコイルおよび回転電機を提供することを目的とする。
【課題を解決するための手段】
【００１０】
実施形態の絶縁電線は、平角導体と、前記平角導体の周囲に設けられる絶縁皮膜とを有する。前記絶縁皮膜は、前記平角導体を挟持するように配置される少なくとも１対の辺を有する。前記１対の辺は、それぞれ、両端部に１対の凸部を有するとともに、この１対の凸部の頂点間における最厚部の厚み（ｄ１）に対する最薄部の厚み（ｄ２）の比（ｄ２／ｄ１）が０．５０〜０．９０である。
【発明の効果】
【００１１】
本発明の絶縁電線は、特定形状の絶縁皮膜を有する。これにより、耐振動性、耐衝撃性等を向上させることができる。
【図面の簡単な説明】
【００１２】
【図１】実施形態の絶縁電線を示す断面図である。
【図２】図１に示す絶縁電線の積層状態を示す断面図である。
【図３】実施形態の他の絶縁電線を示す断面図である。
【図４】実施形態の回転電機を示す断面図である。
【図５】図４に示す回転電機のステータコアを示す平面図である。
【図６】図４に示す回転電機のステータコアおよびステータコイルを示す断面図である。
【図７】耐振動性の評価方法を説明する図である。
【発明を実施するための形態】
【００１３】
以下、本発明の実施形態について図面を参照して説明する。
なお、本発明は図面により何ら限定されるものではない。
【００１４】
＜絶縁電線＞
図１は、本発明の絶縁電線の一実施形態を示す断面図である。また、図２は、図１に示す絶縁電線の積層状態を示す断面図である。
【００１５】
図１に示されるように、絶縁電線１０は、四角形状の断面を有する平角導体１１と、この平角導体１１の周囲に設けられた絶縁皮膜１２とを備える。図２に示されるように、絶縁電線１０は、例えば、積層されて使用され、回転電機のステータコイル等を形成する。以下、絶縁電線１０が積層される方向（図中、上下方向）を積層方向と記して説明する。
【００１６】
［平角導体］
平角導体１１は、四角形状の断面を有する。積層方向（図中、上下方向）の長さは０．７〜３．０ｍｍが好ましく、これに垂直な方向（図中、左右方向）の長さは２．０〜７．０ｍｍが好ましい。四隅の形状は、丸みを有してもよいし、有しなくてもよい。丸みを有する場合、その半径は０．４ｍｍ以下が好ましい。コイル占積率が高くなることから、四隅の形状は丸みを有しないことが好ましい。平角導体１１は、銅、アルミニウム、または、これらの合金等からなる。機械的強度、導電率等の観点から、銅または銅合金からなることが好ましい。通常、平角導体１１は伸線加工によって形成される。
【００１７】
［絶縁皮膜］
絶縁皮膜１２は、四角形状の断面を有する平角導体１１に合わせて四角形状の枠状の断面を有する。平角導体１１を挟持するように配置される少なくとも１対の辺、例えば、積層方向（図中、上下方向）に配置される１対の辺は、それぞれ、両端部に凸部１２ａを有する。通常、凸部１２ａは、一方の側から他方の側に向けて厚さが徐々に厚くなり、再び厚さが徐々に薄くなるような弧状を有する。１つの辺の両端部に設けられる１対の凸部１２ａの間は、例えば、厚みがほぼ一定の平坦部１２ｂとなっている。
【００１８】
上記した平角導体１１を挟持するように配置される少なくとも１対の辺、例えば、積層方向（図中、上下方向）に配置される１対の辺は、それぞれ、両端部に設けられる１対の凸部１２ａの頂点間における最厚部の厚み（ｄ１）に対する最薄部の厚み（ｄ２）の比（ｄ２／ｄ１）が０．５０〜０．９０を満たしている。
【００１９】
上記構成を有する場合、具体的には、１対の凸部１２ａを有するとともに、比（ｄ２／ｄ１）が０．５０〜０．９０を満たす場合、例えば、図２に示されるように絶縁電線１０どうしの間に空間部ｓが形成される。従って、このような空間部ｓにワニスが含浸されて硬化されることにより、絶縁電線１０どうしが接着されて固定される。
【００２０】
特に、比（ｄ２／ｄ１）が０．５０〜０．９０である場合、絶縁電線１０どうしが確実に固定されて、耐振動性、耐衝撃性等が向上するとともに、コイル占積率の低下が抑制されて、出力特性が良好になる。
【００２１】
すなわち、比（ｄ２／ｄ１）が０．９０より大きい場合、空間部ｓが小さくなり、ワニスの含有量が少なくなるために、絶縁電線１０どうしが確実に固定されないおそれがある。ワニスの含有量、絶縁電線１０どうしの固定の観点から、比（ｄ２／ｄ１）は、０．８５以下がより好ましい。
【００２２】
一方、比（ｄ２／ｄ１）が０．５０より小さい場合、空間部ｓが大きくなるために、コイル占積率が低くなることから、出力特性が低下するおそれがある。コイル占積率、出力特性の観点から、比（ｄ２／ｄ１）は、０．７以上がより好ましい。
【００２３】
ここで、最厚部の厚み（ｄ１）、最薄部の厚み（ｄ２）は、１つの辺の両端部に配置される１対の凸部１２ａの頂点間において測定される。具体的には、一端に配置される凸部１２ａの頂点の位置から他端に配置される凸部１２ａの頂点の位置まで順次厚みが測定されることにより、最厚部の厚み（ｄ１）、最薄部の厚み（ｄ２）が求められる。
【００２４】
なお、１対の凸部１２ａは、同一の高さを有することが好ましいが、異なる高さを有するものでもよい。１対の凸部１２ａが異なる高さを有する場合、高い方の凸部１２ａについての測定値が最厚部の厚み（ｄ１）となる。
【００２５】
また、平坦部１２ｂは、一端から他端まで同一の高さを有することが好ましいが、異なる高さを有するものでもよい。平坦部１２ｂが異なる高さを有する場合、中央部が最も薄くなることが好ましい。すなわち、最薄部の厚み（ｄ２）は、中央付近のものであることが好ましい。
【００２６】
最薄部の厚み（ｄ２）は、６０〜２００μｍが好ましい。最薄部の厚み（ｄ２）が６０μｍ以上になると部分放電の開始電圧が高くなる。一方、最薄部の厚み（ｄ２）が２００μｍ以下になると、絶縁皮膜１２が薄くなり、小型化することができる。最薄部の厚み（ｄ２）は、６０〜１６０μｍがより好ましい。
【００２７】
絶縁皮膜１２においては、積層方向に垂直な方向に配置される１対の辺についても、それぞれ、両端部に１対の凸部１２ａを有するとともに、最厚部の厚み（ｄ１）に対する最薄部の厚み（ｄ２）の比（ｄ２／ｄ１）が０．５０〜０．９０であることが好ましい。すなわち、絶縁皮膜１２においては、４つの辺の全てについて、それぞれ、両端部に１対の凸部１２ａを有するとともに、最厚部の厚み（ｄ１）に対する最薄部の厚み（ｄ２）の比（ｄ２／ｄ１）が０．５０〜０．９０であることが好ましい。
【００２８】
このようなものによれば、積層方向については絶縁電線１０どうしが確実に固定されるとともに、積層方向に垂直な方向については絶縁電線１０と他の部材とが確実に固定される。他の部材としては、例えば、回転電機のステータコアに設けられるスロットが挙げられる。
【００２９】
絶縁皮膜１２は、ポリイミドからなることが好ましい。ポリイミドは、一般に、油類に対する耐性を有する。油類として、例えば、絶縁油、機械油、エンジンオイル、トランスミッションオイル等が挙げられる。絶縁皮膜１２にポリイミドを使用することにより、自動車の回転電機に好適なものとなる。
【００３０】
ポリイミドとしては、特に、以下に示す第１のポリイミドまたは第２のポリイミドが好ましい。第１のポリイミド、第２のポリイミドは、いずれを使用してもよいが、密着性等の観点から、第２のポリイミドを使用することが好ましい。
【００３１】
（第１のポリイミド）
第１のポリイミドは、３，３’，４，４’−ビフェニルテトラカルボン酸二無水物（ＢＰＤＡ）５０〜９０モル％、３，３’，４，４’−ベンゾフェノンテトラカルボン酸二無水物（ＢＴＤＡ）５〜２０モル％、および無水ピロメリット酸（ＰＭＤＡ）５〜４０モル％からなる酸成分と、４，４’−ジアミノジフェニルエーテル（ＤＤＥ）を含むジアミン成分とを反応させて得られる。このような組成によれば、優れた密着性を得ることができる。
【００３２】
酸成分は、密着性の観点から、３，３’，４，４’−ビフェニルテトラカルボン酸二無水物６０〜７０モル％、３，３’，４，４’−ベンゾフェノンテトラカルボン酸二無水物１０〜１５モル％、無水ピロメリット酸２５〜３０モル％を含むことが好ましい。
【００３３】
ジアミン成分は、４，４’−ジアミノジフェニルエーテル以外の成分を併用することができる。このようなものとしては、ｍ−フェニレンジアミン、ｐ−フェニレンジアミン、２，４−ジアミノトルエン、４，４’−ジアミノ−３，３’−ジメチル−１，１’−ビフェニル、４，４’−ジアミノ−３，３’−ジヒドロキシ−１，１’−ビフェニル、３，４’−ジアミノジフェニルエーテル、３，３’−ジアミノジフェニルスルホン、４，４’−ジアミノジフェニルスルホン、４，４’−ジアミノジフェニルスルフィド、２，２−ビス（４−アミノフェニル）プロパン、２，２−ビス（４−アミノフェニル）ヘキサフルオロプロパン、１，３−ビス（４−アミノフェノキシ）ベンゼン、１，４−ビス（４−アミノフェノキシ）ベンゼン、４，４’−ビス（４−アミノフェノキシ）ビフェニル、２，２−ビス[４−（４−アミノフェノキシ）フェニル]プロパン、２，２−ビス[４−（４−アミノフェノキシ）フェニル]ヘキサフルオロプロパン、ビス[４−（３−アミノフェノキシ）フェニル]スルホン、ビス[４−（４−アミノフェノキシ）フェニル]スルホン等の芳香族ジアミン
が挙げられる。
【００３４】
ジアミン成分は、密着性の観点から、４，４’−ジアミノジフェニルエーテルを８０モル％以上含むことが好ましく、９０モル％以上含むことがより好ましい。ジアミン成分は、特に、４，４’−ジアミノジフェニルエーテルのみからなることが好ましい。
【００３５】
酸成分とジアミン成分とを反応させる溶剤としては、２−ピロリドン、Ｎ−メチル−２−ピロリドン（ＮＭＰ）、Ｎ，Ｎ−ジメチルアセトアミド（ＤＭＡｃ）のような非プロトン系極性溶剤、フェノール、クレゾール、キシレノール等のフェノール系溶剤等が挙げられる。
【００３６】
酸成分とジアミン成分とを反応させる際には、アミン類、イミダゾール類、イミダゾリン類等の反応触媒を使用してもよい。反応触媒は樹脂ワニスの安定性を阻害しないものが好ましい。
【００３７】
（第２のポリイミド）
第２のポリイミドは、３，３’，４，４’−ビフェニルテトラカルボン酸二無水物（ＢＰＤＡ）５〜７０モル％および無水ピロメリット酸（ＰＭＤＡ）３０〜９５モル％からなる酸成分と、４，４’−ジアミノジフェニルエーテル（ＤＤＥ）を含むジアミン成分とを反応させて得られる。このような組成によれば、優れた密着性を得ることができる。
【００３８】
なお、３，３’，４，４’−ビフェニルテトラカルボン酸二無水物が多く含有すると、イミド基率が低下するため、酸成分における割合が高くなると絶縁皮膜１２を形成するための皮膜用ワニスの粘度が低くなりやすく、比（ｄ２／ｄ１）が小さくなりやすい。比（ｄ２／ｄ１）の調整の観点から、酸成分は、３，３’，４，４’−ビフェニルテトラカルボン酸二無水物２０〜７０モル％、無水ピロメリット酸３０〜８０モル％を含むことが好ましく、３，３’，４，４’−ビフェニルテトラカルボン酸二無水物５５〜６５モル％、無水ピロメリット酸３５〜４５モル％を含むことがより好ましい。
【００３９】
ジアミン成分は、４，４’−ジアミノジフェニルエーテル以外の成分を併用することができる。このようなものとしては、ｍ−フェニレンジアミン、ｐ−フェニレンジアミン、２，４−ジアミノトルエン、４，４’−ジアミノ−３，３’−ジメチル−１，１’−ビフェニル、４，４’−ジアミノ−３，３’−ジヒドロキシ−１，１’−ビフェニル、３，４’−ジアミノジフェニルエーテル、３，３’−ジアミノジフェニルスルホン、４，４’−ジアミノジフェニルスルホン、４，４’−ジアミノジフェニルスルフィド、２，２−ビス（４−アミノフェニル）プロパン、２，２−ビス（４−アミノフェニル）ヘキサフルオロプロパン、１，３−ビス（４−アミノフェノキシ）ベンゼン、１，４−ビス（４−アミノフェノキシ）ベンゼン、４，４’−ビス（４−アミノフェノキシ）ビフェニル、２，２−ビス[４−（４−アミノフェノキシ）フェニル]プロパン、２，２−ビス[４−（４−アミノフェノキシ）フェニル]ヘキサフルオロプロパン、ビス[４−（３−アミノフェノキシ）フェニル]スルホン、ビス[４−（４−アミノフェノキシ）フェニル]スルホン等の芳香族ジアミンが挙げられる。
【００４０】
ジアミン成分は、密着性の観点から、４，４’−ジアミノジフェニルエーテルを８０モル％以上含むことが好ましく、９０モル％以上含むことがより好ましい。ジアミン成分は、特に、４，４’−ジアミノジフェニルエーテルのみからなることが好ましい。
【００４１】
酸成分とジアミン成分とを反応させる溶剤としては、２−ピロリドン、Ｎ−メチル−２−ピロリドン（ＮＭＰ）、Ｎ，Ｎ−ジメチルアセトアミド（ＤＭＡｃ）のような非プロトン系極性溶剤、フェノール、クレゾール、キシレノール等のフェノール系溶剤等が挙げられる。
【００４２】
酸成分とジアミン成分とを反応させる際には、アミン類、イミダゾール類、イミダゾリン類等の反応触媒を使用してもよい。反応触媒は樹脂ワニスの安定性を阻害しないものが好ましい。
【００４３】
第１のポリイミド、第２のポリイミドは、密着性向上剤を含有することができる。密着性向上剤としては、例えば、チアジアゾール、チアゾール、メルカプトベンズイミダゾール、チオフェノール、チオフォン、チオール、テトラゾール、ベンズイミダゾール、ブチル化メラミン、ヘテロ環状メルカプタン等が挙げられる。なお、使用中の熱劣化による密着性の低下を抑制する観点からは、密着性向上剤を含有しないことが好ましい。
【００４４】
絶縁皮膜１２は、上記したようなポリイミドを形成することができる皮膜用ワニスを平角導体１１に塗布して焼き付けることにより形成される。塗布方法としては、皮膜用ワニスに平角導体１１を浸漬する方法が好ましい。
【００４５】
この際、皮膜用ワニスの粘度を調整することにより、凸部１２ａを形成することができるとともに、その高さを調整することができる。すなわち、皮膜用ワニスの粘度を調整することにより、比（ｄ２／ｄ１）を調整することができる。例えば、粘度が低くなると、凸部１２ａが高くなり、比（ｄ２／ｄ１）が小さくなる。一方、粘度が高くなると、凸部１２ａが低くなり、比（ｄ２／ｄ１）が大きくなる。
【００４６】
比（ｄ２／ｄ１）を所定の範囲内にするために、皮膜用ワニスの粘度は、１５００ｍＰａ・ｓ以上が好ましく、２０００ｍＰａ・ｓ以上がより好ましく、３０００ｍＰａ・ｓ以上がさらに好ましい。また、１００００ｍＰａ・ｓ以下が好ましく、９０００ｍＰａ・ｓ以下がより好ましく、８０００ｍＰａ・ｓ以下がさらに好ましい。
【００４７】
なお、粘度は、Ｂ型回転粘度計を用いて温度３０℃で測定される。また、粘度（Ｐａ・ｓ）は，次の式によって算出される。
粘度（Ｐａ・ｓ）  ＝ｌ・ｋ・Ａ／１０００
Ａ：装置の種類による係数（Ｂ形は２）
ｋ：回転数及びスピンドルの組合せに基づく係数（単位：Ｐａ・ｓ／１０００）
ｌ：２回の測定の指針の指示値の平均
【００４８】
なお、絶縁皮膜１２としては、ポリイミドとポリアミドイミドとが積層されたものでもよい。このようなものとして、例えば、平角導体１１から順に、ポリイミド、ポリアミドイミド、ポリイミドが順に積層されたものが挙げられる。
【００４９】
ポリアミドイミドの使用により、機械的特性が向上する。また、ポリアミドイミドを１対のポリイミドにより挟持することにより、オイル等によるポリアミドイミドの劣化も抑制することができる。ポリアミドイミドとしては、以下に示すものを使用することができる。また、ポリイミドとしては、それぞれ、既に説明したようなポリイミド、具体的には、第１のポリイミド、第２のポリイミドを使用することができる。
【００５０】
（ポリアミドイミド）
ポリアミドイミドとしては、２，４’−ジフェニルメタンジイソシアネート（２，４’−ＭＤＩ）およびダイマー酸ジイソシアネート（ＤＤＩ）を含むイソシアネート成分と、酸成分とを反応させて得られるものが好ましい。
【００５１】
イソシアネート成分として、２，４’−ジフェニルメタンジイソシアネートおよびダイマー酸ジイソシアネートを使用することにより、可とう性が良好になる。イソシアネート成分としては、２，４’−ジフェニルメタンジイソシアネートおよびダイマー酸ジイソシアネートに加えて、これら以外の成分を併用することができる。
【００５２】
２，４’−ジフェニルメタンジイソシアネート、ダイマー酸ジイソシアネート以外の成分としては、４，４’−ジフェニルメタンジイソシアネート（４，４’−ＭＤＩ）、３，４’−ジフェニルメタンジイソシアネート、３，３’−ジフェニルメタンジイソシアネート、２，３’−ジフェニルメタンジイソシアネート、２，２’−ジフェニルメタンジイソシアネートの他、トリレンジイソシアネート（ＴＤＩ）、ジフェニルエーテルジイソシアネート、ナフタレンジイソシアネート、フェニレンジイソシアネート、キシリレンジイソシアネート、ジフェニルスルホンジイソシアネート、ビトリレンジイソシアネート、ジアニシジジイソシアネート、これらの異性体等が挙げられる。また、ヘキサメチレンジイソシアネート、イソホロンジイソシアネート、メチレンジシクロヘキシルジイソシアネート、キシリレンジイソシアネート、シクロヘキサンジイソシアネート等の脂肪族ジイソシアネート類、トリフェニルメタントリイソシアネート等の多官能イソシアネート、ポリメリックイソシアネート、あるいはトリレンジイソシアネート等の多量体等が挙げられる。
【００５３】
イソシアネート成分は、２，４’−ジフェニルメタンジイソシアネートおよびダイマー酸ジイソシアネートを合計して１０〜７０モル％含有することが好ましく、３０〜６０モル％含有することがより好ましい。
【００５４】
酸成分としては、トリメリット酸無水物（ＴＭＡ）、ピロメリット酸二無水物（ＰＭＤＡ）、ベンゾフェノンテトラカルボン酸二無水物（ＢＴＤＡ）、ビフェニルテトラカルボン酸二無水物、ジフェニルスルホンテトラカルボン酸二無水物（ＤＳＤＡ）、オキシジフタル酸二無水物等の芳香族テトラカルボン酸二無水物およびその異性体、ブタンテトラカルボン酸二無水物、５−（２，５−ジオキソテトラヒドロ−３−フラニル）−３−メチル−３−シクロヘキセン−１，２−ジカルボン酸無水物等の脂環式テトラカルボン酸二無水物類、トリメシン酸、トリス（２−カルボキシエチル）イソシアヌレート（ＣＩＣ酸）等のトリカルボン酸およびその異性体類等が挙げられる。これらのなかでも、安価で安全性にも優れるトリメリット酸無水物（ＴＭＡ）が好ましい。
【００５５】
イソシアネート成分と酸成分との他にポリカルボン酸を加えてもよい。ポリカルボン酸としては、テレフタル酸、イソフタル酸等の芳香族ジカルボン酸類、トリメリット酸、へミメリット酸等の芳香族トリカルボン酸類、ダイマー酸等の脂肪族ポリカルボン酸類等が挙げられる。
【００５６】
イソシアネート成分と酸成分とを反応させる溶剤としては、２−ピロリドン、Ｎ−メチル−２−ピロリドン（ＮＭＰ）、Ｎ，Ｎ−ジメチルアセトアミド（ＤＭＡｃ）のような非プロトン系極性溶剤、フェノール、クレゾール、キシレノール等のフェノール系溶剤等が挙げられる。
【００５７】
イソシアネート成分と酸成分とを反応させる際には、アミン類、イミダゾール類、イミダゾリン類等の反応触媒を使用してもよい。反応触媒は安定性を阻害しないものが好ましい。
【００５８】
以上、絶縁電線１０について説明したが、両端部に凸部１２ａが設けられるとともに、比（ｄ２／ｄ１）が０．５０〜０．９０を満たす少なくとも１対の辺としては、必ずしも積層方向におけるものに限られず、例えば、積層方向に垂直な方向におけるものでもよい。
【００５９】
また、図３に示されるように、平角導体１１は、必ずしも正方形に近い断面を有する必要はなく、長方形状の断面を有するものでもよく、絶縁皮膜１２も、必ずしも正方形に近い枠状の断面を有する必要はなく、長方形状の枠状の断面を有するものでもよい。また、１対の凸部１２ａの間は、必ずしも厚みがほぼ一定の平坦部１２ｂである必要はなく、中央部の厚みが最も薄くなるような凹部１２ｃでもよい。
【００６０】
＜回転電機＞
図４は、絶縁電線１０を使用した回転電機の一実施形態を示す断面図である。図５は、図４に示される回転電機のステータコアを示す平面図である。図６は、図４に示される回転電機のステータコアおよびステータコイルの断面図である。なお、図６においては、図中左右方向が周方向であり、図中上下方向がステータコアの内外方向であり、図中上側がステータコアの内側、図中下側がステータコアの外側となる。
【００６１】
図４に示されるように、回転電機２０は、ケース２１の中央付近に出力軸であるロータ軸２２が保持されている。ロータ軸２２には、回転子であるロータ２３が固定されている。ロータ２３の周囲には、固定子であるステータ２４が配置されている。
【００６２】
ロータ２３は、例えば、電磁鋼板が積層されたロータコアと、このロータコアに設けられた複数の永久磁石とから構成されている。ロータ２３は、ステータ２４から受ける回転磁界により回転エネルギーを発生させる。
【００６３】
ステータ２４は、例えば、電磁鋼板が積層されたステータコア２５と、このステータコア２５に設けられたステータコイル２６とを有する。図５に示されるように、ステータコア２５は、全体として円環状を有する。ステータコア２５の内側には、周方向に複数のティース２５ａが設けられている。そして、これらのティース２５ａの間に空間部であるスロット２５ｂが設けられている。
【００６４】
図６に示されるように、ステータコイル２６は一部がスロット２５ｂに収容されるようにして設けられている。ステータコイル２６は、例えば、スロット２５ｂの底部から絶縁電線１０が順次積層されるようにして構成されている。ステータ２４には、ワニス処理が行われることにより、スロット２５ｂとステータコイル２６との間にワニス２７が含浸されて硬化されるとともに、ステータコイル２６を構成する絶縁電線１０どうしの間の空間部ｓにワニス２７が含浸されて硬化されている。
【００６５】
ワニス２７により、スロット２５ｂとステータコイル２６とが固定されるとともに、ステータコイル２６を構成する絶縁電線１０どうしが固定される。これにより、耐振動性、耐衝撃性が向上する。また、大気中の水分、塵、ほこり、ガス、その他の有害な物質の浸入が抑制される。さらに、金属部分の腐食が抑制される。 このようなワニス２７としては、各種の合成樹脂を使用することができる。
【００６６】
既に説明したように、絶縁電線１０は、平角導体１１と、この平角導体１１の周囲に設けられた絶縁皮膜１２とを備える。また、絶縁皮膜１２は、平角導体１１を挟持するように配置される少なくとも１対の辺を有する。この１対の辺は、それぞれ、両端部に１対の凸部１２ａを有するとともに、この１対の凸部の頂点間における比（ｄ２／ｄ１）が０．５０〜０．９０である。このような１対の辺としては、例えば、絶縁電線１０の積層方向（例えば、図中、上下方向）に配置される１対の辺が挙げられる。
【００６７】
回転電機２０によれば、絶縁電線１０どうしの間に形成された空間部ｓにワニス２７が含浸されて硬化されることにより、絶縁電線１０どうしが接着されて固定される。特に、比（ｄ２／ｄ１）が０．５０〜０．９０である場合、空間部ｓの大きさが最適、すなわちワニス２７の含有量が最適となり、絶縁電線１０どうしが確実に接着されて固定される。これにより、回転電機２０の耐振動性、耐衝撃性等が向上する。また、コイル占積率が維持されることから出力特性も良好になる。
【００６８】
回転電機２０は、耐振動性、耐衝撃性等に優れることから、車両、特に、自動車に使用されることが好ましい。自動車として、ハイブリッド自動車、電気自動車が挙げられる。回転電機２０は、これらの自動車における発電機および電動機のいずれに使用されてもよいが、駆動用モータとして使用されることが好ましい。
【００６９】
回転電機２０、特に、ステータ２４は、以下のように製造することができる。まず、ステータコア２５のスロット２５ｂに絶縁電線１０からなるステータコイル２６を装着してコイル装着体を製造する。その後、コイル装着体に対してワニス処理を行う。
【００７０】
ワニス処理は、以下のようにして行うことができる。まず、コイル装着体を中心軸が水平となるように配置する。そして、コイル装着体を中心軸の周りに回転させながら、コイル装着体の内側に含浸用ワニスであるワニス２７を供給する。これにより、重力と遠心力とにより、スロット２５ｂとステータコイル２６との間にワニス２７が含浸されるとともに、ステータコイル２６を構成する絶縁電線１０どうしの間の空間部ｓにワニス２７が含浸される。含浸後、加熱によりワニスを硬化させる。加熱は、ステータコイル２６に通電してもよいし、加熱炉にコイル装着体を収容してもよい。
【００７１】
以上、本発明の一実施形態について説明したが、本発明は上記実施形態そのままに限定されるものではなく、実施段階ではその要旨を逸脱しない範囲で構成要素を変形して具体化することができる。
【実施例】
【００７２】
以下、本発明を実施例により具体的に説明するが、本発明はこれらの実施例に何ら限定されない。
【００７３】
［皮膜用ワニス］
皮膜用ワニスとしてのポリイミド樹脂ワニスを以下のようにして製造した。なお、皮膜用ワニスは、絶縁電線における絶縁皮膜の形成に使用されるものである。まず、攪拌機、窒素流入管および加熱冷却装置を備えたフラスコ内に、酸成分として、３，３’，４，４’−ビフェニルテトラカルボン酸二無水物（ＢＰＤＡ）０．５モル、無水ピロメリット酸（ＰＭＤＡ）０．５モル、ジアミン成分として、４，４’−ジアミノジフェニルエーテル（ＤＤＥ）１．０２モルを投入した。その後、必要に応じて、溶媒としてのＮ−メチル−２−ピロリドン、増粘剤等を投入して、窒素雰囲気下で２時間反応させた。これにより、皮膜用ワニスとしてのポリイミド樹脂ワニスを製造した。
【００７４】
なお、皮膜用ワニスは、表１に示されるように粘度が異なる複数の種類を製造した。粘度は、溶媒、増粘剤等の添加量により調整した。また、粘度は、Ｂ型回転粘度計により３０℃で測定した。
【００７５】
［実施例１〜３］
絶縁電線として、図１に示されるように、平角導体上に絶縁皮膜が形成されたものであって、絶縁皮膜の各辺の両端部に凸部を有するものを製造した。すなわち、絶縁皮膜は、４つの辺の全ての両端部に凸部を有するものである。
【００７６】
平角導体は、銅からなり、四角形状の断面を有する。また、積層方向（図中、上下方向）の長さは１．８ｍｍであり、これに垂直な方向（図中、左右方向）の長さは２．６ｍｍである。
【００７７】
絶縁皮膜は、積層方向に配置される１対の辺が、それぞれ、表１に示すような比（ｄ２／ｄ１）を有する。なお、積層方向に垂直な方向の１対の辺についても、それぞれ、表１に示すような比（ｄ２／ｄ１）とほぼ同様の比（ｄ２／ｄ１）を有する。
【００７８】
絶縁電線は、皮膜用ワニスに平角導体を浸漬させて塗布した後、この平角導体に塗布された皮膜用ワニスを焼き付けて製造した。また、比（ｄ２／ｄ１）は、皮膜用ワニスの粘度により調整した。
【００７９】
［比較例１］
比（ｄ２／ｄ１）を表１に示すように変更したこと以外は、実施例１と同様にして絶縁電線を製造した。なお、比（ｄ２／ｄ１）は、皮膜用ワニスの粘度により調整した。
【００８０】
［比較例２］
平角導体上に平坦状の絶縁皮膜を有する絶縁電線を製造した。すなわち、絶縁皮膜は、凸部を有しないものとした。なお、平坦状の絶縁皮膜については、最厚部および最薄部が存在しないが、便宜上、表１においては最厚部の厚み（ｄ１）と最薄部の厚み（ｄ２）とが等しいとして比（ｄ２／ｄ１）を１．０とした。なお、平坦状の絶縁皮膜は、皮膜用ワニスの粘度を調整して形成した。
【００８１】
次に、実施例１〜３および比較例１〜２の絶縁電線を使用して回転電機のステータを製造した。具体的には、まず、ステータコアのスロットに実施例１〜３または比較例１〜２の絶縁電線からなるステータコイルを装着してコイル装着体を製造した。この際、図６に示されるように、スロットの底部から絶縁電線が順次積層されるように配置した。
【００８２】
その後、コイル装着体にワニス処理を行った。まず、中心軸が水平となるようにコイル装着体を配置した。そして、コイル装着体を中心軸の周りに回転させながらその内側に含浸用ワニスを供給し、重力と遠心力とにより、スロットとステータコイルとの間に含浸用ワニスを含浸させるとともに、ステータコイルを構成する絶縁電線どうしの間に含浸用ワニスを含浸させた。この際、含浸用ワニスとして、ポリイミド樹脂ワニスを使用した。含浸後、加熱によりワニスを硬化させた。
【００８３】
このようにして製造されたステータについて、以下の評価を行った。
【００８４】
（耐振動性）
耐振動性を以下のように評価した。まず、ステータに対して、冷熱サイクルおよび振動を印加して耐久試験を行った。耐久試験後、ステータコイルのうちステータコアのスロットから突出している部分を切断して除去した。
【００８５】
このようなステータコイルの突出部分が切断および除去されたステータについて、図７に示すように、ステータコア２５のスロット２５ｂに収容されているステータコイル２６に対して、軸方向の外側より押出部材３１を押し当てるようにして荷重を印加して押出荷重を計測した。そして、このときの押出荷重の最大値を固定強度とした。絶縁皮膜に凸部を有しない比較例２の固定強度を基準「ｂ」とし、表中、固定強度が向上したものを耐振動性が良好であるとして「ａ」と示した。
【００８６】
（コイル占積率）
コイル占積率として、（スロット内の平角導体の断面積）／（スロットの断面積）×１００［％］を求めた。なお、コイル占積率が５０％以上になると、回転電機の出力特性が良好になる。
【００８７】
（総合評価）
総合評価として、耐振動性の評価が「ａ」であり、かつ、コイル占積率が５０％以上であるものを信頼性かつ出力特性が良好であるとして「Ａ」で示し、上記条件を満たさないものを信頼性または出力特性が不十分であるとして「Ｂ」で示した。
【００８８】
【表１】
2018023205.tif 000003
【００８９】
実施例１〜３の絶縁電線のように比（ｄ２／ｄ１）が０．５０〜０．９０である場合、耐振動性およびコイル占積率が良好なものを製造することができる。一方、比較例２の絶縁電線のように比（ｄ２／ｄ１）が０．９０を超える場合、十分な耐振動性を得ることができない。また、比較例１の絶縁電線のように比（ｄ２／ｄ１）が０．５０未満である場合、コイル占積率が低くなるために出力特性が不十分となる。
【符号の説明】
【００９０】
１０…絶縁電線、１１…平角導体、１２…絶縁皮膜、１２ａ…凸部、１２ｂ…平坦部、１２ｃ…凹部、２０…回転電機、２１…ケース、２２…ロータ軸、２３…ロータ、２４…ステータ、２５…ステータコア、２５ａ…ティース、２５ｂ…スロット、２６…ステータコイル、２７…ワニス、３１…押出部材、ｓ…空間部
【図１】
2018023205.tif 000004
【図２】
2018023205.tif 000005
【図３】
2018023205.tif 000006
【図４】
2018023205.tif 000007
【図５】
2018023205.tif 000008
【図６】
2018023205.tif 000009
【図７】
2018023205.tif 000010